(57)【要約】低い熱伝導率、高い圧縮強さ、および小さい密度を有利に有する改良された発泡ガラス製品が提供される。発泡ガラス製品は、種々の用途（断熱用途および防音用途を含む）において使用され得る。１つの実施形態において、改良された発泡ガラス製品は、天然ガラス（例えば、微細パーライト鉱石および膨張微細パーライト）から作製される。改良された発泡ガラス製品を作製する方法、およびそれらの使用の適用がまた、提供される。改良された発泡ガラス製品は、多数の完全にシールされた小さい気泡を有する軽量ガラス材料として形成され得る。各小さい気泡は、実質的に絶縁空間であるので、独立気泡構造は、優れた断熱特性および防音特性を提供し、これらは建造物および化学工業のための絶縁材料として使用され得る。【特許請求の範囲】
【請求項１】
改良された発泡ガラス製品であって、７３°Ｆ（２９６°Ｋ）において０．７０Ｂｔｕ・ｉｎ／ｈｒ・Ｆ／ｆｔ２（０．１０１Ｗ／ｍ・°Ｋ）未満の熱伝導率、１００ＰＳＩ（６９８ｋＰａ）より大きい圧縮強さ、および２０ｌｂ／ｆｔ３（３２０ｋｇ／ｍ３）未満の密度を有する、製品。
【請求項２】
７３°Ｆ（２９６°Ｋ）において０．６０Ｂｔｕ・ｉｎ／ｈｒ・Ｆ／ｆｔ２（０．０８７Ｗ／ｍ・°Ｋ）未満の熱伝導率を有する、請求項１に記載の改良された発泡ガラス製品。
【請求項３】
７３°Ｆ（２９６°Ｋ）において０．５０Ｂｔｕ・ｉｎ／ｈｒ・Ｆ／ｆｔ２（０．０７２Ｗ／ｍ・°Ｋ）未満の熱伝導率を有する、請求項２に記載の改良された発泡ガラス製品。
【請求項４】
２００ＰＳＩ（１３７９ｋＰａ）より大きい圧縮強さを有する、請求項１に記載の改良された発泡ガラス製品。
【請求項５】
３００ＰＳＩ（２０６８ｋＰａ）より大きい圧縮強さを有する、請求項４に記載の改良された発泡ガラス製品。
【請求項６】
４００ＰＳＩ（２７５８ｋＰａ）より大きい圧縮強さを有する、請求項５に記載の改良された発泡ガラス製品。
【請求項７】
５００ＰＳＩ（３４４７ｋＰａ）より大きい圧縮強さを有する、請求項６に記載の改良された発泡ガラス製品。
【請求項８】
６００ＰＳＩ（４１３７ｋＰａ）より大きい圧縮強さを有する、請求項７に記載の改良された発泡ガラス製品。
【請求項９】
１５ｌｂ／ｆｔ３（２４０ｋｇ／ｍ３）未満の密度を有する、請求項１に記載の改良された発泡ガラス製品。
【請求項１０】
１０ｌｂ／ｆｔ３（１６０ｋｇ／ｍ３）未満の密度を有する、請求項９に記載の改良された発泡ガラス製品。
【請求項１１】
前記改良された発泡ガラス製品が、ガラスから誘導される、請求項１〜１０のいずれか１項に記載の改良された発泡ガラス製品。
【請求項１２】
前記改良された発泡ガラス製品が、天然ガラスから誘導される、請求項１〜１０のいずれか１項に記載の改良された発泡ガラス製品。
【請求項１３】
前記改良された発泡ガラス製品が、非膨張パーライトおよび膨張パーライトの少なくとも１つから誘導される、請求項１〜１０のいずれか１項に記載の改良された発泡ガラス製品。
【請求項１４】
請求項１〜１０に記載の改良された発泡ガラス製品を調製するためのプロセスであって、少なくとも１つの発泡剤と共にガラスを溶融して、該改良された発泡ガラス製品を形成する工程を包含する、プロセス。
【請求項１５】
前記ガラスが、天然ガラスである、請求項１４に記載のプロセス。
【請求項１６】
前記ガラスが、非膨張パーライトおよび膨張パーライトの少なくとも１つである、請求項１５に記載のプロセス。
【請求項１７】
前記溶融したガラス中のガラス網構造形成剤として、ホウ素を提供する工程をさらに包含する、請求項１４に記載のプロセス。
【請求項１８】
請求項１〜１０のいずれか１項に記載の改良された発泡ガラス製品を調製するためのプロセスであって、ガラスを溶融し、ガラスを通してガスをバブリングして、該改良された発泡ガラス製品を形成する工程を包含する、プロセス。
【請求項１９】
前記ガラスが、天然ガラスである、請求項１８に記載のプロセス。
【請求項２０】
前記ガラスが、非膨張パーライトおよび膨張パーライトの少なくとも１つである、請求項１９に記載のプロセス。
【請求項２１】
請求項１４に記載のプロセスにより作製された発泡ガラス製品を含む、断熱材料。
【請求項２２】
請求項１８に記載のプロセスにより作製された発泡ガラス製品を含む、断熱材料。
【請求項２３】
請求項１〜１０のいずれか１項に記載の発泡ガラス製品を含む、断熱材料。
【請求項２４】
前記ガラス製品が、天然ガラスから誘導される、請求項２３に記載の断熱材料。
【請求項２５】
前記天然ガラスが、非膨張パーライトおよび膨張パーライトの少なくとも１つである、請求項２４に記載の断熱材料。
【請求項２６】
構造材料または強化材料をさらに含む、請求項２３に記載の断熱材料。
【請求項２７】
請求項１〜１０のいずれか１項に記載の発泡ガラス製品を含む、防音材料。
【請求項２８】
前記ガラス製品が、天然ガラスから誘導される、請求項２７に記載の防音材料。
【請求項２９】
前記天然ガラスが、非膨張パーライトおよび膨張パーライトの少なくとも１つである、請求項２８に記載の防音材料。
【請求項３０】
構造材料または強化材料をさらに含む、請求項２７に記載の防音材料。
【請求項３１】
請求項１〜１０のいずれか１項に記載の発泡ガラス製品を含む、軽量剛性構造材料。
【請求項３２】
前記ガラス製品が、天然ガラスから誘導される、請求項３１に記載の軽量剛性構造材料。
【請求項３３】
前記天然ガラスが、非膨張パーライトおよび膨張パーライトの少なくとも１つである、請求項３２に記載の軽量剛性構造材料。
【請求項３４】
構造材料または強化材料をさらに含む、請求項３１に記載の軽量剛性構造材料。
【請求項３５】
請求項１〜１０のいずれか１項に記載の発泡ガラス製品を含む、軽量化学物質耐性材料。
【請求項３６】
前記発泡ガラス製品が、天然ガラスから誘導される、請求項３５に記載の化学物質耐性材料。
【請求項３７】
前記天然ガラスが、非膨張パーライトおよび膨張パーライトの少なくとも１つである、請求項３６に記載の化学物質耐性材料。
【請求項３８】
構造材料または強化材料をさらに含む、請求項３５に記載の化学物質耐性材料。
【請求項３９】
請求項１〜１０のいずれか１項に記載の発泡ガラス製品を含む、軽量不燃性材料。
【請求項４０】
前記発泡ガラス製品が、天然ガラスから誘導される、請求項３９に記載の不燃性材料。
【請求項４１】
前記天然ガラスが、非膨張パーライトおよび膨張パーライトの少なくとも１つである、請求項４０に記載の不燃性材料。
【請求項４２】
構造材料または強化材料をさらに含む、請求項３９に記載の不燃性材料。
【請求項４３】
請求項１〜１０のいずれか１項に記載の改良された発泡ガラス製品および構造材料または強化材料を含む、構成物。
【請求項４４】
前記発泡ガラス製品が、天然ガラスから誘導される、請求項４３に記載の構成物。
【請求項４５】
前記天然ガラスが、非膨張パーライトおよび膨張パーライトの少なくとも１つである、請求項４４に記載の構成物。
【請求項４６】
請求項４３に記載の構成物であって、前記構造材料または強化材料が、炭素繊維、ガラス繊維、金属繊維、セラミック繊維、織布繊維、金属ナニカム、繊維鉱質および珪灰石の少なくとも１つを含む、構成物。
【請求項４７】
請求項１〜１０のいずれか１項に記載の発泡ガラス製品を含む構成物であって、該発泡ガラス製品が、グレーズおよびコーティングを含む、構成物。
【請求項４８】
前記発泡ガラス製品が、天然ガラスから誘導される、請求項４７に記載の構成物。
【請求項４９】
前記天然ガラスが、非膨張パーライトおよび膨張パーライトの少なくとも１つである、請求項４８に記載の構成物。
【請求項５０】
構造材料または強化材料をさらに含む、請求項４７に記載の構成物。
【発明の詳細な説明】
【技術分野】
【０００１】
本発明は、ガラスから（特に天然ガラス（例えば、非膨張微細パーライト鉱石および膨張微細パーライト）から）調製される改良された発泡ガラス製品に関し、これらは、例えば、断熱用途および防音用途において有用である。
【背景技術】
【０００２】
この適用全体にわたって、種々の刊行物、特許、および公開された特許出願は、引用を同定することによって参照される；これらの文献に対する完全な引用は、本明細書の最後に見出され得る。これによって、本願において参照される刊行物、特許、および公開された特許明細書の開示は、本開示中に参考として援用される。
【０００３】
ガラスは、結晶化を伴わずに剛性状態となるまでまで冷却された、融解の無機製品である（ＡＳＴＭ  Ｃ−１６２）。最も一般的なガラスは、ケイ酸塩ガラスである。ケイ酸塩ガラスの基本構造単位は、ケイ素−酸素四面体（ケイ素原子は、４個の周囲の酸素原子と四面体に配位される）である。結晶性ケイ酸塩と同様に、ケイ酸塩ガラス中のＳｉＯ４四面体は、ガラス構成物中の酸素−ケイ素割合に依存して、種々の構造で見出される。
【０００４】
いくつかのガラス（例えば、パーライト、軽石（ｐｕｍｉｃｅ）、黒曜石、ピッチストーン、および火山灰）は、天然に存在する。他のもの（例えば、ソーダ石灰ガラス）は、合成的に製造される。例えば、ソーダ石灰ガラスは、ケイ素の酸化物（すなわち、ＳｉＯ２）、アルミニウム酸化物（すなわち、Ａｌ２Ｏ３）、カルシウムの酸化物（すなわち、ＣａＯ）、ナトリウムの酸化物（すなわちＮａ２Ｏ）、および時折カリウムの酸化物（すなわち、Ｋ２Ｏ）、またはリチウムの酸化物（すなわち、Ｌｉ２Ｏ）を含む原料のバッチを炉中で一緒に溶解し、次いで非晶質製品を作製するためにその溶解物を冷却させることによって作製され得る。ガラスは、広範な種々の形状（シートまたはプレート、円柱形（ｃａｓｔ  ｓｈａｐｅｓ）、または繊維を含む）で作製され得る。主要な系統のガラスを製造する方法が、報告されている（Ｓｃｈｏｌｅｓ，１９７４）。ミネラルウール、ロックウール、およびケイ石綿（ｓｉｌｉｃａｔｅ  ｃｏｔｔｏｎ）は、製造された繊維（繊維形成材料は、スラグ、特定の岩、またはガラスであり得る）に対する一般名である（Ｋｕｊａｗａ，１９８３）。
【０００５】
発泡ガラスは、多数の完全にシールされた小さい気泡（ｃｅｌｌ）を有する軽量ガラス材料の特殊なクラスである。発泡ガラスを作製するプロセスは、長年にわたって開発されており、そして発泡ガラスを作製する最も一般的な技術は、以下の工程からなる：１）高温でガラス原料を溶解し、基礎ガラスを形成させる、２）さらなる発泡剤と共に基礎ガラスを粉砕する、３）細かくしたガラス粉末を高温で発泡させる。基礎ガラス構成物は、通常の窓ガラスと同様であり、代表的には７０〜７３％ＳｉＯ２、１〜３％Ａ１２Ｏ３、０．１〜０．５％Ｆｅ２Ｏ３、１３〜１５％Ｎａ２Ｏ、０〜２％Ｋ２Ｏ、５〜７％ＣａＯおよび３〜５％ＭｇＯ（重量による）を含む。発泡剤は、通常カーボンブラックおよびアルカリカーボネートである。
【０００６】
他の技術がまた、発泡ガラスを作製するために用いられている。例えば、ホウケイ酸ガラスからホウ酸塩相を、浸出させることによって、非常に細かい孔（１０〜２５Å）を有する、シリカに富む相が得られる（Ｅｌｍｅｒ，１９７１）。瞬時の焼成（ｆｌａｓｈ−ｆｉｒｉｎｇ）により１３００〜１４２５℃で浸出されたガラスを加熱した後、浸出溶液により細孔に捕捉された水分は、その細孔を広げる。多孔性ガラス粒子の発泡および焼結は、同時に起こる。ガラス中に残された残留水分（これは熱伝導率を増大する）に起因して、そのようにして調製された最終的な発泡ガラス製品は、あまり望ましくない絶縁特性を有する。あるいは、発泡ガラスはまた、溶融ガラスに空気または他の気体を吹き込み、そしてその溶融ガラスを冷却して、凝固したガラス中に泡または気泡を捕捉させることによって、作製され得る。
【０００７】
市販用に製造される発泡ガラスのための出発材料は、代表的にはバージンガラスである。経費を抑えるために、種々の低価格の非晶性材料が使用されている。発泡ガラスを作製するために、再利用混合色カレットガラスが使用されている（Ｓｏｌｏｍｏｎ，１９９６）。廃ガラスは、洗浄され、そして磁気分離工程に通され、その後、ハンマーミルまたは類似の型の粉砕機に通される、ここで分離されたガラスは、所望の粒子径にまで粉砕される。粉砕されたガラス粒子および発泡剤（例えば、ＣａＣＯ３またはＣａＳＯ４）は、大きさで分けられ、そして混合される。この混合物は、モールド中に配置され、そして炉に通され、ここでこの混合物は、発泡温度にまで加熱され、そしてその温度に維持され、次いで冷却または焼きなましされ、発泡ガラスブロックが作製される。
【０００８】
鉱物もまた、発泡ガラス製品のための出発材料として使用されている。例えば、珪藻土（天然の珪藻土、か焼化珪藻土および還流か焼化珪藻土）、飛灰（ｆｌｙ  ａｓｈ）またはそれらの混合物が、発泡ガラスを作製するために使用された（Ｈｏｊａｊｉ，１９８４）。皮膚様の表面を持つ（ｓｋｉｎ−ｓｕｒｆａｃｅｄ）発泡ガラス断熱タイルが、ガラス化し得る鉱物（例えば、石英粗面岩（ｌｉｐａｒｉｔｅ）、流紋岩（ｒｈｙｏｌｉｔｅ）、パーライト、黒曜石および火山灰）から作製されている（Ｆｕｋｕｍｏｔｏ，１９９１）。
【０００９】
従来のパーライト製品は、通常膨張パーライト粒子または膨張パーライト粒子の混合物、石（ｇｙｐｓｕｍ）、接合剤（ｃｅｍｅｎｔ）および強化繊維を有機結合剤または無機結合剤を用いて結合することによって作製される（Ａｌｈａｍａｄ，１９９０、Ｓｈｅｐｈｅｒｄ，１９９３、Ｓｕｎ，２０００）。従来のパーライト製品は、望ましいものより低い圧縮強さおよび寸法安定性を有する。従来の膨張パーライト製品また、不利益なことに水分を吸収し、そして最適な耐水特性を有さない。
【発明の開示】
【課題を解決するための手段】
【００１０】
（発明の要旨）
低い熱伝導率、高い圧縮強さ、および小さい密度を有利に有する改良された発泡ガラス製品が提供される。発泡ガラス製品は、種々の用途（断熱用途および防音用途を含む）において使用され得る。１つの実施形態において、改良された発泡ガラス製品は、天然ガラス（例えば、微細パーライト鉱石および膨張微細パーライト）から作製される。改良された発泡ガラス製品を作製する方法、およびそれらの使用の適用がまた、提供される。
【００１１】
改良された発泡ガラス製品は、多数の完全にシールされた小さい気泡を有する軽量ガラス材料として形成され得る。各小さい気泡は、実質的に絶縁空間であるので、独立気泡構造は、優れた断熱特性および防音特性を提供し、これらは建造物および化学工業のための絶縁材料として使用され得る。それらの優れた絶縁特性に加えて、この発泡ガラスはまた、優れた圧縮強さを有する強固かつ安定なガラス構造を有し、そして耐火性、化学物質耐性、非腐食性、耐水性および耐蒸気性、耐害虫性および耐微生物性である。比較として、他の周知の絶縁材料（例えば、ガラス繊維、ポリスチレンおよびポリウレタン）は、構造的な強度を欠き、そして高温適用に適切でない。いくつか（ポリスチレンおよびポリウレタン）は、さらに燃焼において毒性の噴煙を産生する。発泡ガラスはまた、その用途に依存して種々の形状および構造に作製され得る。
【００１２】
１つの実施形態において、この改良された発泡ガラス製品は、７３０Ｆ（２９６０Ｋ）において０．７０Ｂｔｕ・ｉｎ／時・Ｆ・ｆｔ２（０．１０１Ｗ／ｍ・０Ｋ）より低い熱伝導率、１００ＰＳＩ（６８９ｋＰａ）より大きい圧縮強さおよび２０  ｌｂ／ｆｔ３（３２０ｋｇ／ｍ３）より小さい密度を有する。
【００１３】
１つの実施形態において、この改良された発泡ガラス製品は、７３０Ｆ（２９６０Ｋ）において０．６０Ｂｔｕ・ｉｎ／時・Ｆ・ｆｔ２（０．０８７Ｗ／ｍ・０Ｋ）より低い熱伝導率；または７３０Ｆ（２９６０Ｋ）において０．５０Ｂｔｕ・ｉｎ／時・Ｆ・ｆｔ２（０．０７２Ｗ／ｍ・０Ｋ）より低い熱伝導率を有する。
【００１４】
別の実施形態において、この改良された発泡ガラス製品は、２００ＰＳＩ（１３７９ｋＰａ）より大きい圧縮強さ；３００ＰＳＩ（２０６８ｋＰａ）より大きい圧縮強さ；４００ＰＳＩ（２７５８ｋＰａ）より大きい圧縮強さ；５００ＰＳＩ（３４４７ｋＰａ）より大きい圧縮強さ；または６００ＰＳＩ（４１３７ｋＰａ）より大きい圧縮強さを有する。
【００１５】
さらなる実施形態において、この改良された発泡ガラス製品は、１５  ｌｂ／ｆｔ３（２４０ｋｇ／ｍ３）より小さい密度；または１０  ｌｂ／ｆｔ３（１６０ｋｇ／ｍ３）より小さい密度を有する。
【００１６】
この改良された発泡ガラス製品は、ガラス（例えば、天然ガラス（例えば、非膨張パーライトおよび／または膨張パーライト））に由来し得る。
【００１７】
別の実施形態において、改良された発泡ガラス製品の調製のためのプロセスが提供される。この方法は、少なくとも１つの発泡剤とともにガラスを溶解して、改良された発泡ガラス製品を形成する工程を包含する。このガラスは、天然ガラス（例えば、非膨張パーライトおよび／または膨張パーライト）であり得る。必要に応じて、ホウ素が、溶解されたガラスにおけるガラス網構造形成剤として使用される。
【００１８】
さらなる実施形態において、改良された発泡ガラス製品の調製のためのプロセスが提供される。この方法は、ガラスを溶解する工程およびガラス全体に気体を泡立たせて、改良された発泡ガラス製品を形成させる工程を包含する。このガラスは、天然ガラス（例えば、非膨張パーライトおよび／または膨張パーライト）であり得る。
【００１９】
本明細書中に開示されるプロセスによって作製される発泡ガラス製品を含む断熱材料が、提供される。
【００２０】
本明細書中に開示されるような発泡ガラス製品を含む断熱材料が、提供される。提供される、本明細書中に開示されるような発泡ガラス製品を含む他の材料としては、防音材料、軽量剛性構造材料、軽量化学物質耐性材料、および軽量不燃性材料が挙げられる。
【００２１】
本明細書中に開示されるような改良された発泡ガラス製品を含む構成物および構造材料または強化材料がまた、提供される。この構造材料または強化材料はまた、例えば、炭素繊維、ガラス繊維、金属繊維、セラミック繊維、織布繊維、金属ハニカム（ｈｏｎｅｙｃｏｍｂ）、セラミックハニカム、繊維鉱質、および／または珪灰石を含み得る。
【００２２】
本明細書中に開示される発泡ガラス製品（この発泡ガラス製品は、グレーズまたはコーティングを含む）を含む構成物が、さらに提供される。
【００２３】
（本発明を実施するための様式）
低い熱伝導率、高い圧縮強さ、および小さい密度を有利に有する改良された発泡ガラス製品が提供される。発泡ガラス製品は、種々の用途（断熱用途および防音用途を含む）において使用され得る。１つの実施形態において、改良された発泡ガラス製品は、天然ガラス（例えば、微細パーライト鉱石および膨張微細パーライト）から作製される。改良された発泡ガラス製品を作製する方法、およびそれらの使用の適用がまた、提供される。
【００２４】
さらなるガラス網構造形成剤（例えば、ホウ素）、およびさらなるガラス網構造改変剤（例えば、ナトリウムおよびカルシウム）が、発泡ガラス製品を作製するプロセスにおいて使用され得る。発泡剤（例えば、炭酸ナトリウム、炭酸カルシウムおよびカーボンブラック）が、発泡ガラス製品を作製するプロセスにおいて使用され得る。
【００２５】
本発明の改良された発泡ガラス製品は、低密度（その構造中の、より大きい空隙容量を示す）を有し、そしてこのことは、よりよい絶縁効率を導く。独立気泡連続剛性ガラス構造は、より大きな圧縮強さ、より高い寸法安定性および改善された耐水性を有する本発明の改良された発泡ガラス製品を提供し得、この改良された発泡ガラス製品は、従来のパーライト断熱性製品と比べて、一定の断熱効率を提供する。
【００２６】
この発泡ガラス製品は、天然ガラス（例えば、非膨張微細パーライト鉱石および膨張微細パーライト）から作製され得る。１つの実施形態において、例えば、天然のガラスから作製される、低い熱伝導率（例えば、０．５０Ｂｔｕ・ｉｎ／時・Ｆ・ｆｔ２未満）を有する改良された発泡ガラス製品が提供される。
【００２７】
さらなる実施形態において、この改良された発泡ガラス製品（例えば、天然のガラスから作製される）は、高い圧力強度（例えば、６００ＰＳＩより高い）および低い密度（例えば、１０  ｌｂ／ｆｔ３より低い）によって特徴づけられる。例えば、天然のガラスから作製されるこの改良された発泡ガラス製品は、低い熱伝導率を有利に有し、その上、また高い圧力強度および低い密度を有し、それにより、断熱用途における非常により大きな有用性を許容する。
【００２８】
１つの実施形態において、この発泡ガラス製品は、天然ガラス（例えば、微細パーライト鉱石または膨張微細パーライト）から作製される。用語「天然ガラス」は、本明細書中で従来の意味で使用され、そして天然のガラスをいう（一般的に、火山ガラス（ケイ酸を含有するマグマまたは溶岩の急速な冷却により形成される）のようなガラスをいう）。ほとんどの天然ガラスは、流紋岩と化学的に等しい。粗面岩、石英安山岩、安山岩、ラタイト（ｌａｔｉｔｅ）、玄武岩と化学的に等しい天然ガラスは、公知であるが、あまり一般的ではない。用語「黒曜石」は、一般的に、シリカ（すなわち、ＳｉＯ２）に富む、暗色の（最もしばしば黒色の）巨大な天然ガラスに対して適用される。黒曜石ガラスは、そのシリカ含有量に従って、下位区分に分類され得、流紋岩の黒曜石（ｒｈｙｏｌｉｔｉｃ  ｏｂｓｉｄｉａｎ）（代表的に７３重量％のＳｉＯ２を含む）が、最も一般的である（Ｂｅｒｒｙら、１９８３）。
【００２９】
パーライト鉱石は、代表的に７２〜７５重量％のＳｉＯ２、１２〜１４重量％のＡｌ２Ｏ３、０．５〜２重量％のＦｅ２Ｏ３、３〜５重量％のＮａ２Ｏ、４〜５重量％のＫ２Ｏ、０．４〜１．５重量％のＣａＯ、および低濃度の他の金属成分を含む、水和した天然ガラスである。パーライト鉱石は、より高い含有量（２〜１０重量％）の化学的に結合した水、ガラス質の真珠のような光沢、および特徴的な同軸の破砕または弓形の玉葱の皮のような（すなわち、真珠状の）破砕によって他の天然ガラスと区別される。
【００３０】
パーライト鉱石は、パーライト製品を作製するために、高温で処理および発泡され得る。パーライトの処理は、鉱石の細分（ｃｏｍｍｉｎｕｔｉｏｎ）（粉砕（ｃｒｕｓｈｉｎｇ）および細砕（ｇｒｉｎｄｉｎｇ））、スクリーニング、熱膨張、製粉、および完成品の仕様を満たすための発泡材料の空気寸法分離（ａｉｒ  ｓｉｚｅ  ｓｅｐａｒａｔｉｏｎ）ならびに当該分野で公知の他の方法を包含する。例えば、パーライト鉱石は、粉砕および細砕され、そして規定の粒子径の範囲に分離（例えば、３０メッシュを通す）され、次いで分離された材料は、膨張炉において空気中で８７０〜１１００℃の温度で加熱され（Ｎｅｕｓｃｈｏｔｚ，１９４７；Ｚｏｒａｄｉ，１９５２を参照のこと）、ここで同時の、ガラスの軟化および含まれている水の蒸発によってガラス粒子が急速に膨張し、非発泡鉱石の体積の２０倍までのバルク体積を有する泡状のガラス材料を形成する。次いで、膨張パーライトは、完成品の寸法仕様を満たすように分離される。
【００３１】
膨張パーライトは、１つ以上の気泡または気泡の部分を含み、気泡は、実質的に、ガラスの壁で完全にか、または部分的に囲まれた空間（通常、そのガラスが軟らかい状態にあるときに、期待の膨張により形成される）である。
【００３２】
所定の体積のガラス中の、気体が充填された気泡または空の気泡の存在は、同じ体積の固体ガラスよりも低い、遠心分離された水分密度（ｃｅｎｔｒｉｆｕｇｅｄ  ｗｅｔ  ｄｅｎｓｉｔｙ）を生じる。気泡が閉鎖されており、そして空気が捕捉されている場合、パーライトの粒子は液体上に浮かび得る。パーライトの分割（例えば、製粉による）は、複雑な気泡構造（低い水分密度の特性を保持し、そしてまた、濾過および機能的な充填剤用途のために有用な特徴を提供する）を作製し得る。
【００３３】
本明細書中に開示される方法を使用して、市販のガラス（例えば、非膨張微細パーライト鉱石および膨張微細パーライト）または他の天然ガラスが、本発明の発泡ガラス製品を作製するために使用され得る。このようにして製造された製品は、多くの用途において既存の製品よりも優れており、そして原材料が比較的低価格であるので、この製造プロセスは経済的に魅力的である。
【００３４】
１つの実施形態において、改良発泡ガラス製品（例えば、天然のガラスから作製した）は、０．６０Ｂｔｕ・ｉｎ／ｈｒ・Ｆ・ｆｔ２未満の熱電導率を提供する。別の実施形態において、熱電導率は、０．５０Ｂｔｕ・ｉｎ／ｈｒ・Ｆ・ｆｔ２未満（例えば、０．４８Ｂｔｕ・ｉｎ／ｈｒ・Ｆ・ｆｔ２未満）である。
【００３５】
別の実施形態において、改良発泡ガラス製品（例えば、天然のガラスから作製した）は、１００ＰＳＩを超える；２００ＰＳＩを超える；３００ＰＳＩを超える；４００ＰＳＩを超える；５００ＰＳＩを超える；または１つの好ましい実施形態において、６００ＰＳＩを超える圧縮強さを有することによって、さらに特徴付けられる。
【００３６】
別の実施形態において、改良発泡ガラス製品（例えば、天然のガラスから作製した）は、２０ｌｂ／ｆｔ３以下；１５ｌｂ／ｆｔ３以下；または１つの好ましい実施形態において、１０ｌｂ／ｆｔ３以下の密度を有する。
【００３７】
本発明の別の局面は、非膨張微細パーライト鉱を用いて、改良発泡ガラス製品を調製する方法を包含する。
【００３８】
本発明のさらなる別の局面は、膨張微細パーライトを用いて、改良発泡ガラス製品を調製する方法を包含する。
【００３９】
本発明のさらなる別の局面は、他の天然のガラスを用いて、改良発泡ガラス製品を調製する方法を包含する。
【００４０】
本発明のさらなる別の局面は、ガラス網構造修飾因子としておよび起泡剤として炭酸ナトリウムおよび炭酸カルシウムを同時に用いて、ガラス（例えば、天然のガラス）から改良発泡ガラス製品を調製する方法を包含する。
【００４１】
本発明のさらなる別の局面は、起泡剤としてカーボンブラックを用いて、ガラス（例えば、天然のガラス）から改良発泡ガラス製品を調製する方法を包含する。
【００４２】
本発明のさらなる別の局面は、ガラス網構造形成剤としてホウ酸を用いて、ガラス（例えば、天然のガラス）から改良発泡ガラス製品を調製する方法を包含する。
【００４３】
本発明のさらなる別の局面は、構造的な補強材料（例えば、炭素繊維、ガラス繊維、金属繊維、セラミック繊維、編み込み繊維、金属ハニカム、セラミック  ハニカム、特定の鉱物（例えば、珪灰石）などを、改良発泡ガラス製品組み入れる組成物を含む。
【００４４】
本発明のさらなる別の局面は、本発明の改良発泡ガラス製品に艶出しまたはコーティングする組成物を含む。
【００４５】
（Ａ．天然のガラスから改良発泡ガラス製品を調製する方法）
発泡ガラス製品は、当該分野で入手可能な任意の種々のガラス材料から作製され得る。実験目的で、天然のガラスから発泡ガラス製品を調製する方法を記載する。
【００４６】
例えば、天然のガラスから作製した改良発泡ガラス製品は、低い熱伝導率、高い圧縮強さおよび低い密度を有する。例えば、天然のガラスから作製した、改良発泡ガラス製品は、いくつかの方法によって調製され得る。
【００４７】
本発明の改良発泡ガラス製品は、ガラス網構造形成剤、ガラス網構造修飾因子および／または起泡剤を用いてガラス材料を溶融することによって作製され得、所望の改良発泡ガラス製品を生じる。
【００４８】
本発明の改良発泡ガラス製品を調製する１つの好ましい方法は、ガラス網構造形成剤、ガラス網構造修飾因子  および／または起泡剤とともパーライト供給材料を溶融することにより、所望のパーライト改良発泡ガラス製品が生じる。
【００４９】
このパーライト供給材料は、市販の微細パーライト鉱または膨張微細パーライト（例えばＨａｒｂｏｒｌｉｔｅ（登録商標）ＭＢグレード（非膨張微細パーライト鉱）またはＨａｒｂｏｒｌｉｔｅ（登録商標）２００グレード（膨張微細パーライト））であり得る。
【００５０】
ガラス網構造形成剤は、三角形および４面体の酸素多面体を形成してガラス網構造を構築するカチオンである。代表的ガラス網構造形成剤は、Ｓｉ、Ｂ、ＰおよびＧｅである。このガラス網構造修飾因子は、ランダムな位置を占めて、さらなる酸素を供給してガラス網構造を改変するカチオンである。代表的なガラス網構造修飾因子は、アルカリおよびアルカリ土類金属（例えば、Ｌｉ、Ｎａ、Ｋ、ＭｇおよびＣａ）である。
【００５１】
起泡剤は、ガラスが溶融して密封セル構造を形成する間、起泡する温度でガスまたは蒸気を放出する材料である。代表的な起泡剤は、アルカリおよびアルカリ土類金属、アルカリおよびアルカリ土類硫酸塩ならびにカーボンブラックである。
【００５２】
パーライト供給材料は、必要に応じて適切な量のソーダ灰、炭酸カルシウムおよびカーボンブラック、または場合によっては、ホウ酸と混合する。代表的な組成物の例としては、３％〜９％のソーダ灰、５％〜１０％の炭酸カルシウム、０．３％〜１．０％のカーボンブラック、および２％〜７％のホウ酸が挙げられる。金属ミルまたはボールミルで微細に粉砕した後、この混合物を加熱耐性金属または合金コンテナ（例えば、ニッケルのるつぼまたは高溶融粉末（離型剤として、好ましくは酸化アルミニウム）でコーティングしたステンレス鋼の鋳物）に配置する。発泡ガラスは、電気炉内で３０分〜１時間、２０００°Ｆ〜２１００°Ｆの間で混合物を溶融し、次いで別個の炉中でアニールすることによって、必要に応じて形成される。このアニーリングプロセスは、サンプルを１２００°Ｆと１３００°Ｆとの間から室温まで冷却する炉によって達成される。
【００５３】
この改良発泡ガラス製品はまた、非膨張微細パーライト鉱から膨張微細パーライト鉱または他のガラス（例えば、天然ガラス）作製したケイ酸アルミニウムガラス溶融物をガスバブリングすることによって、ガラス（例えば、天然のガラス）から調製され得る。このプロセスは、ガラス（例えば、ケイ酸アルミニウムガラス）の高い融点に起因して、高温で実施される。このとき、アニーリングプロセスは、ガラス形成プロセスの後であることが好ましい。このアニーリングプロセスは、改良発泡ガラス内での結晶化またはストレスが減少する温度での遅い還元を含み得、従ってその強度が改良される。
【００５４】
（Ｂ．天然のガラスから作製する改良発泡ガラス製品を特徴付けるための方法）
（１．熱伝導率）
熱伝導率は、断熱剤としての材料の有効性を示す。断熱剤で用いるために、低い熱伝導率値を有する発泡ガラス製品は、最も有効な断熱剤を精製する。
【００５５】
（例えば、天然のガラスから作製される）改良発泡ガラス製品の熱電導率は、Ａｍｅｒｉｃａｎ  Ｓｏｃｉｅｔｙ  ｏｆ  Ｔｅｓｔｉｎｇ  ａｎｄ  Ｍａｔｅｒｉａｌｓ（ＡＳＴＭ  Ｅ−１５３０）の標準的な方法に基いて測定され得る。好ましい方法において、厚さ０．２５インチ×直径２インチの標本および熱トランスデューサー（ＨＦＴ）を異なる温度で制御される２つの平行プレートの間にはさみ、試験スタックを介して熱フラックスを生成する。再生可能な荷重を、圧気手段または水力手段によって試験スタックに適用し、標本とプレート表面との間に再現可能な接触耐性が存在することが確認される。スタックまでおよびスタックからの側方熱流量を最小にするために、保護環は試験スタックを囲み、２つのプレートの一様な平均温度で維持する。定常状態で標本と接触している表面の間の温度の違いは、ＨＦＴの電気出力と共に表面に埋め込まれた温度センサーで測定される。この出力（電圧）は、標本および標本の再生可能な耐熱性および各表面での接触の再生可能な耐熱性に比例する。この釣り合いは、表面での接触耐性を再生可能とするような、同じ条件下で測定される公知の耐熱性標本を用いた系の前の較正によって得られる。代表的には、熱伝導率はＢｔｕ・ｉｎ／ｈｒ・Ｆ・ｆｔ２単位またはＷ／ｍ・°Ｋ単位で報告され；これらの単位に対する転換因子は、１  Ｂｔｕ・ｉｎ／ｈｒ・Ｆ・ｆｔ２〜０．１４４２２８  Ｗ／ｍ・°Ｋである。
【００５６】
（例えば、天然のガラスから作製される）改良発泡ガラス製品は、好ましくは、２５℃で０．７０  Ｂｔｕ・ｉｎ／ｈｒ・Ｆ・ｆｔ２未満（通常は、０．６０〜０．７０  Ｂｔｕ・ｉｎ／ｈｒ・Ｆ・ｆｔ２の範囲内）の熱伝導率を有し、より好ましくは、２５℃で０．６０  Ｂｔｕ・ｉｎ／ｈｒ・Ｆ・ｆｔ２未満（通常は、０．５０〜０．６０  Ｂｔｕ・ｉｎ／ｈｒ・Ｆ・ｆｔ２の範囲内）の熱伝導率を有し、なおより好ましくは２５℃で０．５０  Ｂｔｕ・ｉｎ／ｈｒ・Ｆ・ｆｔ２未満（通常は、０．４０〜０．５０  Ｂｔｕ・ｉｎ／ｈｒ・Ｆ・ｆｔ２の範囲内）の熱伝導率を有する。
【００５７】
（２．圧縮強さ）
圧縮強さは、荷重下で材料が弱るストレスを測定する。より高い圧縮強さを有する発泡ガラスは、ほぼ全ての適用、特に建築の適用に対して常に好ましい。
【００５８】
（例えば、天然のガラスから作製される）改良発泡ガラス製品の圧縮強さは、Ａｍｅｒｉｃａｎ  Ｓｏｃｉｅｔｙ  ｏｆ  Ｔｅｓｔｉｎｇ  ａｎｄ  Ｍａｔｅｒｉａｌｓ  （ＡＳＴＭ  Ｃ−１６５）の標準的方法に基いて測定される。好ましい方法において、２．０インチ四方×厚さ０．５インチの標本は、試験機器の８．０インチ四方の荷重表面の間に配置される。この標本は、０．００８インチ／分のクロスヘッド速度で、最大荷重に達するまで継続的に圧縮される。次いで、最大荷重は、圧縮強さとして記録される。代表的には、圧縮強さは、ＰＳＩ単位またはｋＰａ単位で報告され；これらの単位に対する転換因子は、１ＰＳＩ〜６．８９４７６ｋＰａである。
【００５９】
（例えば、天然のガラスから作製される）改良発泡ガラス製品は、好ましくは、１００ＰＳＩより大きい圧縮強さ（通常は、１００〜２００ＰＳＩの範囲内）を有し、より好ましくは、２００ＰＳＩより大きい圧縮強さ（通常は、１００〜２００ＰＳＩの範囲内）を有しさらにより好ましくは、３００ＰＳＩより大きい圧縮強さ（通常は、２００〜３００ＰＳＩの範囲内）を有し、さらにより好ましくは、４００ＰＳＩより大きい圧縮強さ（通常は、３００〜４００ＰＳＩの範囲内）を有し、さらにより好ましくは、５００ＰＳＩより大きい圧縮強さ（通常は、４００〜５００ＰＳＩの範囲内）を有し、さらにより好ましくは、６００ＰＳＩより大きい圧縮強さ（通常は、６００〜６４０ＰＳＩの範囲内）を有する。代表的に約１００ＰＳＩである従来の発泡ガラス製品との圧縮強さと比較すると、（例えば、天然のガラスから作製される）改良発泡ガラス製品は、有意により大きな圧縮強さを有する。
【００６０】
（３．密度）
密度は、発泡ガラスが密封セル内で多孔性構造を保持する度合いの指標である。低密度の発泡ガラスは、通常、より大きなボイド容量を有し、従って、より良い絶縁効果を有する。
【００６１】
本発明におけるサンプルの密度は、熱伝導性測定で用いられるのと同じサンプル上で測定され得る。少なくとも３回の測定が、このサンプルの各次元に対して実施される。測定の平均が、サンプルの容積の計算に用いられる。そのとき、サンプルの密度は、サンプル重量を測定した容積で割ることによって容易に算出される。代表的に、その密度は、ｌｂ／ｆｔ３単位またはｋｇ／ｍ３単位で報告され；これらの単位に対する転換因子は、１ｌｂ／ｆｔ３〜１６．０２ｋｇ／ｍ３である。
【００６２】
（例えば、天然のガラスから作製される）改良発泡ガラス製品は、例えば、２０ｌｂ／ｆｔ３未満（例えば、１５〜２０ｌｂ／ｆｔ３の範囲）；１５ｌｂ／ｆｔ３未満（例えば、１０〜１５  ｌｂ／ｆｔ３の範囲）；１０ｌｂ／ｆｔ３未満（例えば、９〜１０ｌｂ／ｆｔ３の範囲）の密度を有する。この（例えば、天然のガラスから作製される）改良発泡ガラス製品は、さらにより低い密度で調製され得る。
【００６３】
（４．粒子サイズ分布）
一貫性のある製品を作製するために、好ましくは、ガラス供給材料（例えば、パーライト供給材料）の粒子サイズ分布を制御する必要がある。改良発泡ガラス性生物を作製するために用いるためのバッチ材料の用途に、より微細な粒子サイズを有するパーライト供給材料が、より好ましい。
【００６４】
パーライト供給材料の粒子サイズ分布は、粒子流によって投射されるレーザービームの散光現象によって決定される。粒子によって散乱される光の量および方向は、光学的検出器アレイによって測定され、次いでサンプル流中の粒子のサイズ分布を算出するマイクロコンピュータで分析される。報告されるデータは、Ｌｅｅｄｓ  ａｎｄ  Ｎｏｒｔｈｒｕｐ  Ｍｉｃｒｏｔｒａｃ  Ｘ１００  レーザー粒子サイズアナライザー（Ｌｅｅｄｓ  ａｎｄ  Ｎｏｒｔｈｒｕｐ，Ｎｏｒｔｈ  Ｗａｌｅｓ，Ｐｅｎｎｓｙｌｖａｎｉａ）に収集し得る。この機器は、０．１２〜７０４ミクロンの範囲の粒子サイズにわたり、粒子サイズ分布を決定し得る。下方粒子サイズ（ｄ１０）および上方粒子サイズ（ｄ９０）は、それぞれ、指示サイズより小さい、用量の１０％または９０％の容量についてのサイズと規定される。
【００６５】
本発明のための材料（例えば、パーライト供給材料）の粒子サイズ分布は、好ましくは、２〜５μｍの下方粒子サイズ（ｄ１０）および１１〜５０μｍの上方粒子サイズ（ｄ９０）を有する。
【００６６】
（Ｃ．天然のガラスから作製される改良発泡ガラス製品の使用方法）
（例えば、天然のガラスから作製される）改良発泡ガラス製品は、現在利用可能な断熱材料および防音剤と、類似した様式で用いられ得、また、その合わせた性質が従来の発泡ガラスより有利な用途で用いられ得る。
【００６７】
本発明の改良発泡ガラス製品に特徴的な低い熱伝導率、高い圧縮強さおよび低い密度は、特に、種々の工業の中でも断熱材料用途および防音材料用途に有効である。
【００６８】
（例えば、天然のガラスから作製される）改良発泡ガラス製品を含む、断熱材料としての適用例としては、建築物断熱材料、スポーツ分野用断熱材料、スイミングプール用断熱材料、天井断熱材料、パイプライン用断熱材料、容器、タンク、炉、冷蔵設備および他の加熱／冷却断熱を必要とする装置が挙げられる。
（例えば、天然のガラスから作製される）改良発泡ガラス製品を含む、防音材料の適用例としては、音楽ホール、映画館および他の防音材料を必要とする設備および装置が挙げられる。
（例えば、天然のガラスから作製される）改良発泡ガラス製品を含む、強固な軽量構造材の適用例としては、道路建築、杭打ち基礎、トレンチ充填材および滑る土地用の安定材が挙げられる。
【００６９】
軽量の化学耐性材料（例えば、天然のガラスからつくられる改良発泡ガラス製品を含む）についての用途の例としては、煙突の裏打ち、ウェットスクラバー用のダクトの裏打ち、化学反応器の裏打ち、都市廃棄物焼却炉の煙突の裏打ち、危険物廃棄物焼却炉の煙突の裏打ちおよび医薬品廃棄物焼却炉の煙突の裏打ちが挙げられる。
【００７０】
軽量の不燃性材料（例えば、天然のガラスからつくられる改良発泡ガラス製品を含む）についての用途の例としては、火炎の損傷から絶縁設備を保護し、火炎の拡散を遅らせる、耐火性絶縁材料が挙げられる。
【００７１】
前記の用途は、例えば、天然のガラスからつくられる改良発泡ガラス製品の有用性を記載するが、多くの他の用途は、改良発泡ガラス製品に対して構想され得る。
【実施例】
【００７２】
本発明の改良発泡ガラス製品およびこれらの調製方法は、以下の実施例において記載され、これらの実施例は、例示のためであって、限定のためではないように提供される。熱伝導性、密度、圧縮強さを決定するための試験は、上記される方法に従って実施された。
【００７３】
実施例１〜６は、供給材料として市販の非膨張微細パーライト鉱産物Ｈａｒｂｏｒｌｉｔｅ（登録商標）ＭＢグレードを使用して調製された。この供給材料は、２μｍ（ｄ１０）〜１１μｍ（ｄ９０）の粒子サイズ分布（ＰＳＤ）を有した。
【００７４】
実施例７〜１２は、供給材料として市販の膨張微細パーライト鉱産物Ｈａｒｂｏｒｌｉｔｅ（登録商標）２００グレードを使用して調製された。この供給材料は、５μｍ（ｄ１０）〜５０μｍ（ｄ９０）の粒子サイズ分布（ＰＳＤ）を有した。
【００７５】
（実施例１）
市販の非膨張微細パーライト鉱産物Ｈａｒｂｏｒｌｉｔｅ（登録商標）ＭＢグレードを、供給材料として使用した。この供給材料は、２μｍ（ｄ１０）〜１１μｍ（ｄ９０）の粒子サイズ分布（ＰＳＤ）を有した。６０ｇのこの供給材料を、３．０ｇのソーダ灰、６．０ｇの炭酸カルシウムおよび０．２ｇのカーボンブラックと混合した。次いで、この混合物を、均等に６つのバッチに分割し、各バッチを、小さな金属ミル中で３０分間粉砕した。粉砕された混合物を、離型剤として酸化アルミニウムでコーティングされた直径３インチ（ｉｎ）のニッケルるつぼに配置した。発泡ガラスを、この混合物を電気炉中、２０５７°Ｆ（１１２５℃）で３０分間溶融することによって形成し、次いで、別個の炉中で焼きなました。焼きなましプロセスを、１２９３°Ｆ（７００℃）から室温までサンプルを炉冷却することによって達成した。このようにして得られた発泡ガラスは、直径０．５ｍｍ〜１．０ｍｍの孔サイズ分布、７３°Ｆ（２９６°Ｋ）で０．６９Ｂｔｕ・ｉｎ／時間・Ｆ・ｆｔ２（０．１００Ｗ／ｍ・°Ｋ）から５７０°Ｆ（５７２°Ｋ）で１．２５Ｂｔｕ・ｉｎ／時間・Ｆ・ｆｔ２（０．１７９Ｗ／ｍ・°Ｋ）の熱伝導性、１７．７ｌｂ／ｆｔ３（２８３ｋｇ／ｍ３）の密度および２９８ＰＳＩ（２０５５ｋＰａ）の圧縮強さを有した。
【００７６】
（実施例２）
４．２ｇのソーダ灰を使用したことを除いて、実施例１を繰り返した。このようにして得られた発泡ガラスは、直径１．０ｍｍ〜３．０ｍｍの孔サイズ分布、７３°Ｆ（２９６°Ｋ）で０．６４Ｂｔｕ・ｉｎ／時間・Ｆ・ｆｔ２（０．０９１Ｗ／ｍ・°Ｋ）から５７０°Ｆ（５７２°Ｋ）で１．２０Ｂｔｕ・ｉｎ／時間・Ｆ・ｆｔ２（０．１７２Ｗ／ｍ・°Ｋ）の熱伝導性、１６．５ｌｂ／ｆｔ３（２６５ｋｇ／ｍ３）の密度および２４６ＰＳＩ（１６９６ｋＰａ）の圧縮強さを有した。
【００７７】
（実施例３）
０．４０ｇのカーボンブラックを使用したことを除いて、実施例１を繰り返した。このようにして得られた発泡ガラスは、直径１．０ｍｍ〜２．０ｍｍの孔サイズ分布、７５°Ｆ（２９７°Ｋ）で０．５５Ｂｔｕ・ｉｎ／時間・Ｆ・ｆｔ２（０．０８０Ｗ／ｍ・°Ｋ）および５７０°Ｆ（５７２°Ｋ）で１．１１Ｂｔｕ・ｉｎ／時間・Ｆ・ｆｔ２（０．１６０Ｗ／ｍ・°Ｋ）の熱伝導性、１３．７ｌｂ／ｆｔ３（２２０ｋｇ／ｍ３）の密度ならびに２２９ＰＳＩ（１５７９ｋＰａ）の圧縮強さを有した。
【００７８】
（実施例４）
０．４０ｇのカーボンブラックを使用したことを除いて、実施例２を繰り返した。このようにして得られた発泡ガラスは、直径２．０ｍｍ〜３．０ｍｍの孔サイズ分布、７５°Ｆ（２９７°Ｋ）で０．５１Ｂｔｕ・ｉｎ／時間・Ｆ・ｆｔ２（０．０７４Ｗ／ｍ・°Ｋ）および５７０°Ｆ（５７２°Ｋ）で１．１１Ｂｔｕ・ｉｎ／時間・Ｆ・ｆｔ２（０．１６１Ｗ／ｍ・°Ｋ）の熱伝導性、１３．１ｌｂ／ｆｔ３（２１０ｋｇ／ｍ３）の密度ならびに２２３ＰＳＩ（１５３８ｋＰａ）の圧縮強さを有した。
【００７９】
（実施例５）
３．０ｇのホウ酸を添加したことを除いて、実施例３を繰り返した。このようにして得られた発泡ガラスは、直径１．０ｍｍ〜２．０ｍｍの孔サイズ分布、７２°Ｆ（２９５°Ｋ）で０．５８Ｂｔｕ・ｉｎ／時間・Ｆ・ｆｔ２（０．０８３Ｗ／ｍ・°Ｋ）および５７３°Ｆ（５７４°Ｋ）で１．１１Ｂｔｕ・ｉｎ／時間・Ｆ・ｆｔ２（０．１６０Ｗ／ｍ・°Ｋ）の熱伝導性、１０．３ｌｂ／ｆｔ３（１６５ｋｇ／ｍ３）の密度ならびに６４０ＰＳＩ（４４１４ｋＰａ）の圧縮強さを有した。
【００８０】
（実施例６）
３．０ｇのホウ酸を添加したことを除いて、実施例２を繰り返した。このようにして得られた発泡ガラスは、直径２．０ｍｍ〜３．０ｍｍの孔サイズ分布、７３°Ｆ（２９６°Ｋ）で０．４８Ｂｔｕ・ｉｎ／時間・Ｆ・ｆｔ２（０．０６９Ｗ／ｍ・°Ｋ）および５７０°Ｆ（５７２°Ｋ）で１．０６Ｂｔｕ・ｉｎ／時間・Ｆ・ｆｔ２（０．１５３Ｗ／ｍ・°Ｋ）の熱伝導性、９．０５ｌｂ／ｆｔ３（１４５ｋｇ／ｍ３）の密度ならびに４１９ＰＳＩ（２８９０ｋＰａ）の圧縮強さを有した。
【００８１】
（実施例７）
市販の膨張微細パーライト鉱産物Ｈａｒｂｏｒｌｉｔｅ（登録商標）２００グレードを、供給材料として使用した。この供給材料は、５μｍ（ｄ１０）〜５０μｍ（ｄ９０）の粒子サイズ分布（ＰＳＤ）を有した。６０ｇのこの供給材料を、１．８ｇのソーダ灰、６．０ｇの炭酸カルシウムおよび０．２ｇのカーボンブラックと混合した。次いで、この混合物を、同一の重量を有する６つのバッチに分割し、各バッチを、小さな金属ミル中で３０分間粉砕した。粉砕された混合物を、離型剤として酸化アルミニウムでコーティングされた直径３インチ（ｉｎ）のニッケルるつぼに配置した。発泡ガラスを、この混合物を電気炉中、１１２５℃で３０分間溶融することによって形成し、次いで、別個の炉で焼きなました。焼きなましプロセスを、７００℃から室温までサンプルを炉冷却することによって達成した。このようにして得られた発泡ガラスは、直径０．３ｍｍ〜０．８ｍｍの孔サイズ分布、７３°Ｆ（２９６°Ｋ）で０．６８Ｂｔｕ・ｉｎ／時間・Ｆ・ｆｔ２（０．０９７Ｗ／ｍ・°Ｋ）から５７０°Ｆ（５７２°Ｋ）で１．１９Ｂｔｕ・ｉｎ／時間・Ｆ・ｆｔ２（０．１７１Ｗ／ｍ・°Ｋ）の熱伝導性、１５．２ｌｂ／ｆｔ３（２４３ｋｇ／ｍ３）の密度および３２９ＰＳＩ（２２６８ｋＰａ）の圧縮強さを有した。
【００８２】
（実施例８）
３．０ｇのソーダ灰を使用したことを除いて、実施例５を繰り返した。このようにして得られた発泡ガラスは、直径０．５ｍｍ〜１．０ｍｍの孔サイズ分布、７３°Ｆ（２９６°Ｋ）で０．６１Ｂｔｕ・ｉｎ／時間・Ｆ・ｆｔ２（０．０８７Ｗ／ｍ・°Ｋ）から５７０°Ｆ（５７２°Ｋ）で１．１５Ｂｔｕ・ｉｎ／時間・Ｆ・ｆｔ２（０．１６５Ｗ／ｍ・°Ｋ）の熱伝導性、１３．２ｌｂ／ｆｔ３（２１２ｋｇ／ｍ３）の密度および１８８ＰＳＩ（１２９６ｋＰａ）の圧縮強さを有した。
【００８３】
（実施例９）
０．４０ｇのカーボンブラックを使用したことを除いて、実施例７を繰り返した。このようにして得られた発泡ガラスは、直径０．５ｍｍ〜１．０ｍｍの孔サイズ分布、７５°Ｆ（２９７°Ｋ）で０．６０Ｂｔｕ・ｉｎ／時間・Ｆ・ｆｔ２（０．０８６Ｗ／ｍ・°Ｋ）および５７０°Ｆ（５７２°Ｋ）で１．０４Ｂｔｕ・ｉｎ／時間・Ｆ・ｆｔ２（０．１５０Ｗ／ｍ・°Ｋ）の熱伝導性、１３．１ｌｂ／ｆｔ３（２１０ｋｇ／ｍ３）の密度ならびに３４２ＰＳＩ（２３５８ｋＰａ）の圧縮強さを有した。
【００８４】
（実施例１０）
０．４０ｇのカーボンブラックを使用したことを除いて、実施例８を繰り返した。このようにして得られた発泡ガラスは、直径１．０ｍｍ〜２．０ｍｍの孔サイズ分布、７３°Ｆ（２９６°Ｋ）で０．６５Ｂｔｕ・ｉｎ／時間・Ｆ・ｆｔ２（０．０９３Ｗ／ｍ・°Ｋ）および５７０°Ｆ（５７２°Ｋ）で１．１８Ｂｔｕ・ｉｎ／時間・Ｆ・ｆｔ２（０．１７０Ｗ／ｍ・°Ｋ）の熱伝導性、１１．５ｌｂ／ｆｔ３（１８５ｋｇ／ｍ３）の密度ならびに１４４ＰＳＩ（９９３ｋＰａ）の圧縮強さを有した。
【００８５】
（実施例１１）
３．０ｇのホウ酸を添加したことを除いて、実施例９を繰り返した。このようにして得られた発泡ガラスは、直径１．０ｍｍ〜２．０ｍｍの孔サイズ分布、７３°Ｆ（２９７°Ｋ）で０．６２Ｂｔｕ・ｉｎ／時間・Ｆ・ｆｔ２（０．０８９Ｗ／ｍ・°Ｋ）および５７０°Ｆ（５７２°Ｋ）で１．１７Ｂｔｕ・ｉｎ／時間・Ｆ・ｆｔ２（０．１６９Ｗ／ｍ・°Ｋ）の熱伝導性、１０．８ｌｂ／ｆｔ３（１７３ｋｇ／ｍ３）の密度ならびに４９８ＰＳＩ（３４３５ｋＰａ）の圧縮強さを有した。
【００８６】
（実施例１２）
３．０ｇのホウ酸を添加したことを除いて、実施例１０を繰り返した。このようにして得られた発泡ガラスは、直径１．０ｍｍ〜２．０ｍｍの孔サイズ分布、７３°Ｆ（２９６°Ｋ）で０．５８Ｂｔｕ・ｉｎ／時間・Ｆ・ｆｔ２（０．０８４Ｗ／ｍ・°Ｋ）および５７０°Ｆ（５７２°Ｋ）で１．１４Ｂｔｕ・ｉｎ／時間・Ｆ・ｆｔ２（０．１６５Ｗ／ｍ・°Ｋ）の熱伝導性、１１．０ｌｂ／ｆｔ３（１７６ｋｇ／ｍ３）の密度ならびに３２０ＰＳＩ（２２０７ｋＰａ）の圧縮強さを有した。
【００８７】
（Ｄ．刊行物）
本明細書中および以下で参照される刊行物、特許、および公開特許出願の開示は、それらの全体を本開示に参照することによって本明細書中に援用される。
【００８８】
【表１】
2005500240.tif 000002
【国際公開パンフレット】
2005500240.tif 000003
2005500240.tif 000004
2005500240.tif 000005
2005500240.tif 000006
2005500240.tif 000007
2005500240.tif 000008
2005500240.tif 000009
2005500240.tif 000010
2005500240.tif 000011
2005500240.tif 000012
2005500240.tif 000013
2005500240.tif 000014
2005500240.tif 000015
2005500240.tif 000016
2005500240.tif 000017
2005500240.tif 000018
2005500240.tif 000019
2005500240.tif 000020
2005500240.tif 000021
2005500240.tif 000022
2005500240.tif 000023
2005500240.tif 000024
2005500240.tif 000025
2005500240.tif 000026
【国際調査報告】
2005500240.tif 000027
2005500240.tif 000028
2005500240.tif 000029
2005500240.tif 000030